КАТАЛИЗАТОР ДЛЯ ПОЛУЧЕНИЯ ВОДОРОДА

1. Пористый катализатор, основанный, по меньшей мере, на оксиде алюминия и втором оксиде металла, выбранном из магния, кальция, титана, хрома, железа, марганца и циркония, где данный пористый катализатор дополнительно содержит бор и никель, и где данный пористый катализатор содержит поры, имеющие средний размер пор в интервале 0,1-50 нм.
2. Катализатор по п.1, где данный второй оксид металла выбран из оксида магния, оксида кальция и оксида титана и предпочтительно содержит оксид магния.
2
4
3. Катализатор по п.2, где данный пористый катализатор содержит MgAlO.
4. Катализатор по любому из пп.1-3, где данный пористый катализатор содержит поры, имеющие размер пор в интервале 4-30 нм.
5. Катализатор по любому из пп.1-3, где данный катализатор содержит 15-45 мас.% Ni и 0,5-5 мас.% В.
6. Катализатор по любому из пп.1-3, где данный пористый катализатор дополнительно содержит один или несколько элементов, выбранных из Li, Na, K, Rb, Cs, Be, Sr, Ba, Sc, Y, La, Ce, Pr, Nd, Sm, Eu, Gd, Tb, Dy, Ho, Er, Tm, Yb, Hf, V, Nb, Ta, Mo, W, Re, Ru, Os, Co, Rh, Pd, Ir, Pt, Cu, Ge и Sn.
7. Катализатор по п.5, где данный пористый катализатор дополнительно содержит благородный металл, предпочтительно Rh, Ru, Pd, Ir или Pt, особенно Rh, предпочтительно с долей 0,01-4 мас.% от массы катализатора.
8. Катализатор по п.6, где данный пористый катализатор дополнительно содержит благородный металл, предпочтительно Rh, Ru, Pd, Ir или Pt, особенно Rh, предпочтительно с долей 0,01-4 мас.% от массы катализатора.
9. Катализатор по любому из пп.1-3, где данный пористый катализатор дополнительно содержит один или несколько элементов из La, Cu, Sn и Fe.
10. Катализатор по любому из пп.1-3, где, когда данный пористый катализатор был подвергнут восстановительным условиям, полученные таким образом частицы Ni имеют размер частиц в интервале 0,1-50 нм, предпочтительно в интервале 4-30 нм.
11. Способ получения пористого катализатора по любому из пп.1-10, где:
а. формируют в процессе формирования пористый материал путем объединения, по меньшей мере, соединения алюминия, соединения второго металла, выбранного из Mg, Ca, Ti, Zr, Cr, Mn и Fe, и порообразователя, и подвергают эти соединения условиям кристаллизации, что обеспечивает пористый материал;
b. обеспечивают присутствие соединения никеля и соединения бора в данном пористом материале или добавление соединения никеля и/или соединения бора к данному пористому материалу, полученному с помощью процесса формирования, и
с. прокаливают сформированный таким образом пористый материал.
12. Способ по п.11, где данный второй металл содержит магний и соединение магния содержит растворимую соль магния, где соединение алюминия содержит алюминийорганическое соединение, где соединение никеля содержит растворимую соль никеля, где соединение бора содержит боратную соль или, в особенности, борную кислоту, и где данный порообразователь содержит триблоксополимер, имеющий молекулярную массу в интервале 3000-18000 Да.
13. Способ получения водорода, где углеводородсодержащий газ подвергают реакции парового реформинга в присутствии катализатора реформинга в реакционной камере, где данный катализатор реформинга представляет собой катализатор по любому из пп.1-10.
14. Способ по п.13, где перед тем, как подвергают углеводородсодержащий газ реакции реформинга в реакционной камере, данный пористый катализатор подвергают восстановительным условиям, и полученные таким образом частицы Ni имеют размер частиц в интервале 0,1-50 нм, предпочтительно в интервале 4-30 нм.
2
2
15. Способ по п.13 или 14, где, по меньшей мере, часть заданного продукта реакции, в частности Н или СО, селективно удаляют из реакционной камеры с помощью сепаратора, в частности мембраны, которая является селективно проницаемой для упомянутого продукта реакции.
16. Способ по п.15, где данный углеводородсодержащий газ подвергают реакции реформинга при температуре в интервале 400-750°С, особенно 500-700°С.
4
17. Способ по п. 13 или 14, где данный углеводородсодержащий газ содержит СН.
18. Способ по п. 13 или 14, где данный пористый катализатор дополнительно содержит благородный металл, особенно Rh.